Brevet FR3067391A1 (20181214)

REVENDICATIONS1. Pièce de turbomachine revêtue comprenant un substrat (21) et au moins une couche de protection contre les aluminosilicates de calcium et de magnésium CMAS (24) présent sur ledit substrat, la couche (24) comprenant une première phase (240) d'un matériau de protection contre les aluminosilicates de calcium et de magnésium CMAS et une deuxième phase (241) comprenant des particules d'un matériau antimouillant dispersées dans la première phase.\n<CLM>\1\tPièce selon la revendication 1, dans laquelle le matériau antimouillant correspond à un matériau ou un mélange de matériaux choisis parmi les matériaux suivants : CaF2, LnPO4 où Ln = La (Lanthane), Gd (Gadolinium), Sm (Samarium), Nd (Néodyme)), les phases MAX (Mn+tAXn (n=1,2,3) où M = Sc (Scandium), Y (Yttrium), La (Lanthane), Mn (manganèse), Re (Rhénium), W (Tungstène), Hf (Hafnium), Zr (Zirconium), Ti (Titane), A = groupes IIIA, IVA, VA, VIA et X = C,N, AIN, BN, SiC et SiOC.\n<CLM>\1\tPièce selon la revendication 1 ou 2, dans laquelle les particules du matériau anti-mouillant dispersées dans la première phase (240) présentent une taille moyenne comprise entre 10 nm et 10 prn.\n<CLM>\1\tPièce selon l'une quelconque des revendications 1 à 3, dans laquelle le pourcentage volumique de particules du matériau anti-mouillant dispersées dans la première phase (240) est compris entre 1% et 80%.\n<CLM>\1\tPièce selon la revendication 4, dans laquelle le pourcentage volumique de particules du matériau anti-mouillant dispersées au sein du matériau de la première phase (240) varie dans le sens de l'épaisseur de la couche de protection (24), le pourcentage volumique desdites particules augmentant progressivement entre une première zone de ladite couche voisine du substrat (21) et une deuxième zone de ladite couche éloignée de la première zone. 19\n<CLM>\1\tPièce selon l'une quelconque des revendications 1 à 5, dans laquelle la couche de protection contre les aluminosilicates de calcium et de magnésium CMAS (24) présente une épaisseur comprise entre 1 pin et 1000 pm. 5\n<CLM>\1\tPièce selon l'une quelconque des revendications 1 à 6, dans laquelle le matériau de protection contre les aluminosilicates de calcium et de magnésium CMAS de la première phase (240) susceptible de former des phases de type apatite correspond à un des matériaux suivants ou à 10 un mélange des matériaux suivants : les zirconates de terre rare RE2Zr207, où RE = Y (Yttrium), La (Lanthane), Ce (Cérium), Pr (Praséodyme), Nd (Néodyme), Pm (Prométhium), Sm (Samarium), Eu (Europium), Gd (Gadolinium), Tb (Terbium), Dy (Dysprosium), Ho (Holmium), Er (Erbium), Tm (Thulium), Yb (Ytterbium), Lu (Lutécium), les zircones partiellement 15 ou totalement stabilisées, les phases delta A4B3012, où A= Y -> Lu et B = Zr, Hf, les composites Y203 avec Zr02, A1203, ou Ti02, les hexaaluminates, les spinelles, les mono-silicates et di-silicates de terres rares RE où RE = Y, La, Ce, Pr, Nd, Pm, Sm, Eu, Gd, Tb, Dy, Ho, Er, Tm, Yb, Lu). 20\n<CLM>\1\tPièce selon l'une quelconque des revendications 1 à 6, comprenant en outre un revêtement de barrière thermique (23) interposé entre le substrat (21) et la couche de protection contre les aluminosilicates de calcium et de magnésium CMAS (24). 25\n<CLM>\1\tPièce selon l'une quelconque des revendications 1 à 8, dans laquelle le substrat (21) est un superalliage à base de nickel ou cobalt et comporte à sa surface une couche de liaison alumino-forrneuse (22) ou une couche en matériau composite à matrice céramique (CMC), ou une couche en matériau composite à matrice céramique (CMC) revêtue d'une 30 couche de liaison alumino-formeuse.\n<CLM>\1\tProcédé de fabrication d'une pièce selon l'une quelconque des revendications 1 à 9, comprenant au moins une étape de formation de la couche de protection contre les aluminosilicates de calcium et de 35 magnésium CMAS (24) directement sur le substrat (21) ou sur une couche 20 de barrière thermique (23) présent sur le substrat, l'étape de formation étant réalisée avec un des procédés suivants : - projection plasma de suspension à partir d'au moins une suspension contenant une poudre ou un précurseur d'un matériau de 5 protection contre les aluminosilicates de calcium et de magnésium CMAS et une poudre ou un précurseur d'un matériau anti-mouillant, - projection de suspension par flamme à grande vitesse à partir d'au moins une suspension contenant une poudre ou un précurseur d'un matériau de protection contre les aluminosilicates de calcium et de 10 magnésium CMAS et une poudre ou un précurseur d'un matériau non mouillant, - projection plasma à pression atmosphérique d'une poudre d'un matériau de protection contre les aluminosilicates de calcium et de magnésium CMAS en combinaison avec projection plasma de suspension 15 ou projection par flamme à grande vitesse à partir d'une solution contenant un précurseur d'un matériau céramique anti-mouillant ou d'une poudre du matériau céramique anti-mouillant en suspension.